(57)【要約】【課題】下水汚泥焼却灰又は製鋼スラグから、効率よく遊離リン酸を回収するためのリン回収方法を提供すること。【解決手段】下水汚泥焼却灰又は製鋼スラグと酸とを反応させ、リン成分を遊離リン酸として溶出させた後、溶出液を陽イオン交換樹脂に流通させることにより、溶出液から金属イオンを除去する。陽イオン交換樹脂を充填した陽イオン交換樹脂塔を複数用意し、一定期間毎に溶出液を流通させる陽イオン交換樹脂塔を切り替えることにより、溶出液を流通させた陽イオン交換樹脂塔には再生用の鉱酸を流通させ、陽イオン交換樹脂を再生させることができるため、溶出液からの金属イオン除去を連続して安定的に行い得る。【選択図】図１
2014133196.tif 000002
【特許請求の範囲】
【請求項１】
下水汚泥焼却灰又は製鋼スラグと酸とを反応させ、下水汚泥焼却灰又は製鋼スラグに含有されるリン成分を遊離リン酸として溶出させる溶出工程と、
溶出工程後の遊離リン酸を含有する溶出液を、４つのイオン交換部から構成される回転式陽イオン交換樹脂塔に流通させ、溶出液から金属イオンを除去するイオン交換工程と、
金属イオンを除去された溶出液から、有機溶媒を用いて遊離リン酸を抽出する抽出工程と、
有機溶媒を蒸発させ、遊離リン酸を回収する遊離リン酸回収工程と、
を有する下水汚泥焼却灰又は製鋼スラグからのリン酸回収方法であって、
前記イオン交換工程においては、回転式陽イオン交換樹脂塔の各イオン交換部について、
（Ａ）溶出工程後の遊離リン酸を含有する溶出液を流通させる工程、
（Ｂ）工程Ａ後、陽イオン交換樹脂を水によって洗浄する工程、
（Ｃ）再生用の酸を流通させて塔内に充填されている陽イオン交換樹脂から金属イオンを溶出させる工程、及び
（Ｄ）工程Ｃ後、陽イオン交換樹脂を水によって洗浄する工程、
を順に繰り返して行う、方法。
【請求項２】
下水汚泥焼却灰又は製鋼スラグと酸とを反応させ、下水汚泥焼却灰又は製鋼スラグに含有されるリン成分を遊離リン酸として溶出させる溶出工程と、
溶出工程後の遊離リン酸を含有する溶出液を、直列に接続された複数の陽イオン交換樹脂塔に流通させ、溶出液から金属イオンを除去するイオン交換工程と、
金属イオンを除去された溶出液から、有機溶媒を用いて遊離リン酸を抽出する抽出工程と、
有機溶媒を蒸発させ、遊離リン酸を回収する遊離リン酸回収工程と、
を有する下水汚泥焼却灰又は製鋼スラグからのリン酸回収方法であって、
前記イオン交換工程においては、直列に接続された複数の陽イオン交換樹脂塔を複数組用意し、ある組の直列に接続された複数の陽イオン交換樹脂塔に、溶出工程後の遊離リン酸を含有する溶出液が流通している間、他の組の直列に接続された複数の陽イオン交換樹脂塔は再生用の鉱酸を流通させて、塔内に充填されている陽イオン交換樹脂から金属イオンを溶出させる、方法。
【請求項３】
前記酸がリン酸、硫酸、塩酸、蓚酸又はクエン酸である、請求項１又は２に記載の下水汚泥焼却灰又は製鋼スラグからのリン酸回収方法。
【請求項４】
前記有機溶媒が一級又は二級の脂肪族アルコールである、請求項１乃至３のいずれか１項に記載の下水汚泥焼却灰又は製鋼スラグからのリン酸回収方法。
【請求項５】
前記脂肪族アルコールがメタノール又はエタノールである、請求項４に記載の下水汚泥焼却灰又は製鋼スラグからのリン酸回収方法。
【請求項６】
下水汚泥焼却灰と酸とを反応させ、下水汚泥焼却灰に含有されるリン成分を遊離リン酸として溶出させる溶出工程と、
溶出工程後の遊離リン酸を含有する溶出液を、４つのイオン交換部から構成される回転式陽イオン交換樹脂塔に流通させ、溶出液から金属イオンを除去するイオン交換工程と、
金属イオンを除去された溶出液から、有機溶媒を用いて遊離リン酸を抽出する抽出工程と、
有機溶媒を蒸発させ、遊離リン酸を回収する遊離リン酸回収工程と、
を有する下水汚泥焼却灰からのリン酸回収方法であって、
前記イオン交換工程においては、回転式陽イオン交換樹脂塔の各イオン交換部について、
（Ａ）溶出工程後の遊離リン酸を含有する溶出液を流通させる工程、
（Ｂ）工程Ａ後、陽イオン交換樹脂を水によって洗浄する工程、
（Ｃ）再生用の酸を流通させて塔内に充填されている陽イオン交換樹脂から金属イオンを溶出させる工程、及び
（Ｄ）工程Ｃ後、陽イオン交換樹脂を水によって洗浄する工程、
を順に繰り返して行い、
前記工程（Ｃ）で陽イオン交換樹脂から溶出させた金属イオンのうち、鉄イオン又はアルミニウムイオンを回収し、下水汚泥の凝集剤として再利用する下水汚泥焼却灰からのリン酸回収方法。
【請求項７】
下水汚泥焼却灰と酸とを反応させ、下水汚泥焼却灰に含有されるリン成分を遊離リン酸として溶出させる溶出工程と、
溶出工程後の遊離リン酸を含有する溶出液を、直列に接続された複数の陽イオン交換樹脂塔に流通させ、溶出液から金属イオンを除去するイオン交換工程と、
金属イオンを除去された溶出液から、有機溶媒を用いて遊離リン酸を抽出する抽出工程と、
有機溶媒を蒸発させ、遊離リン酸を回収する遊離リン酸回収工程と、
を有する下水汚泥焼却灰又は製鋼スラグからのリン酸回収方法であって、
前記イオン交換工程においては、直列に接続された複数の陽イオン交換樹脂塔を複数組用意し、ある組の直列に接続された複数の陽イオン交換樹脂塔に、溶出工程後の遊離リン酸を含有する溶出液が流通している間、他の組の直列に接続された複数の陽イオン交換樹脂塔は再生用の鉱酸を流通させて、塔内に充填されている陽イオン交換樹脂から金属イオンを溶出させ、
陽イオン交換樹脂から溶出させた金属イオンのうち、鉄イオン又はアルミニウムイオンを回収し、下水汚泥の凝集剤として再利用する下水汚泥焼却灰からのリン酸回収方法。
【発明の詳細な説明】
【技術分野】
【０００１】
本発明は、下水処理施設から排出される下水汚泥を焼却した残渣である下水汚泥焼却灰、又は製鉄所で発生する溶銑予備処理スラグ若しくは転炉スラグの製鋼スラグに含有されているリン成分を、効率よく遊離リン酸として回収する方法に関する。
【背景技術】
【０００２】
下水処理場で大量に発生する下水汚泥は、これまでは焼却処分され、焼却後に発生する下水汚泥焼却灰を埋立処分することが一般的であった。しかし、埋立処分場の確保が困難になりつつあり、道路舗装材又は下層路盤材として有効利用すること試みがなされている。また、下水汚泥焼却灰にはP2O5換算で10〜35質量％前後のリンが含有されているため、これを抽出して回収し、リン資源として活用することも検討されている。
【０００３】
特許文献１は、下水汚泥焼却灰と苛性ソーダのようなアルカリ性反応液とを反応槽内で混合し、下水汚泥焼却灰に含有されているリンを液中に抽出したうえ、リン抽出液と処理灰とを固液分離し、処理灰を回収する一方、このリン抽出液にカルシウム成分を加えてリン酸カルシウム結晶を取り出す方法を開示している。特許文献１の方法によれば、下水汚泥焼却灰に含有される有害成分をアルカリ性反応液に溶出させて除去し、清浄な処理灰を得ることができ、またリンの回収も行うことができるとされる。
【０００４】
特許文献２は、下水汚泥焼却灰とアルカリ性反応液とを反応槽内で混合して下水汚泥焼却灰に含有されるリンを液中に抽出したうえ、リン抽出液と処理灰とに固液分離し、このリン抽出液にカルシウム成分を加えてリン酸カルシウム結晶を取り出す下水汚泥焼却灰からのリン回収方法において、反応槽内液のＰアルカリ度を測定し、Ｐアルカリ度が所定範囲に維持されるようにアルカリ源の添加量を制御しつつリン抽出を行うことを特徴とする下水汚泥焼却灰からのリン回収方法を開示している。特許文献２の方法によれば、アルカリ源の添加量をアルミニウムが溶解しているアルカリ性反応液に対しても適切に管理し、過剰添加による費用の無駄、及び添加不足によるリン抽出不良を防止できるとされる。
【０００５】
一方、高炉で製造された溶銑又はスクラップから、靱性及び加工性のある鋼にするのが製鋼工程であり、製鋼炉には転炉及び電気炉がある。製銑工程では、鉄鉱石にコークス及び造滓剤を加えて高炉で加熱し、銑鉄を生産する。銑鉄は、溶銑予備処理として造滓剤を加えて加熱され、脱リン及び脱硫された後、さらに造滓剤を加えて転炉で加熱され、粗鋼へと変化する。
【０００６】
溶銑予備処理及び転炉からは、脱リン・脱硫スラグ及び転炉スラグが生成されるが、これらは製鋼スラグと呼ばれる。一般的には、粗鋼1ｔ当たり約110kgの製鋼スラグが生成するといわれている。
【０００７】
製鋼スラグは、粗鋼の生産において大量に発生するため、その有効利用に注目されている。例えば、特許文献３は、製鋼スラグを冷却した後に、磁力により磁着物と非磁着物とに分離して回収し、次いで、該非磁着物に還元剤を混合し、混合した後に加熱処理して、非磁着物に含有されるリン酸化物を還元して気化除去し、リン酸化物を気化除去した後の非磁着物及び前記磁着物を、製銑工程又は製鋼工程にリサイクルする方法を開示している。
【０００８】
また、特許文献４は、低リン転炉スラグを脱リン炉において造滓剤として再利用するに当り、ホタル石の使用量及び遺失量の減少を図るために、転炉から排滓される転炉スラグを滓鍋で受滓する際、予め滓鍋中に少なくともホタル石等の副材を装入した状態で転炉スラグを受滓し、副材を転炉スラグ中に溶融・混合した後、脱リン炉又は取鍋における脱リン処理に供する方法を開示している。
【先行技術文献】
【特許文献】
【０００９】
【特許文献１】特開２００４−２０３６４１号公報
【特許文献２】特開２００８−２３０９４０号公報
【特許文献３】特開２００７−２０４７８２号公報
【特許文献４】特開平５−１５６３３８号公報
【発明の概要】
【発明が解決しようとする課題】
【００１０】
下水汚泥焼却灰には、汚泥凝集剤に由来するアルミニウム（Al）又は鉄（Fe）をはじめとして、金属が高濃度で含有されており、製鋼スラグには鉄（Fe）又はカルシウム（Ca）をはじめとする金属が高濃度で含有されている。すなわち、下水汚泥焼却灰又は製鋼スラグは、遊離リン酸以外に、リン酸アルミニウム又はリン酸鉄のようなリン酸塩としてリンを含有している。このため、下水汚泥焼却灰又は製鋼スラグから有機溶媒を使用して遊離酸を抽出及び回収する場合、リン酸塩は有機溶媒によって抽出されないために、リン含有量全体に対する遊離リン酸のリン回収量は低くなってしまう。
【００１１】
本発明は、下水汚泥焼却灰又は製鋼スラグという金属を高濃度に含有する固形物から、効率よく遊離リン酸を回収するためのリン回収方法を提供することを目的とする。
【課題を解決するための手段】
【００１２】
本発明者等は、上記課題を解決すべく鋭意検討した結果、下水汚泥焼却灰又は製鋼スラグと鉱酸とを反応させ、リン成分を遊離リン酸として溶出させた後、溶出液（酸溶液）を陽イオン交換樹脂に流通（通水）させることにより、溶出液から金属イオンを効率よく除去し得ることを見出した。
【００１３】
さらに、本発明者等は、陽イオン交換樹脂を充填した陽イオン交換樹脂塔を複数用意し、一定期間毎に溶出液を流通させる陽イオン交換樹脂塔を切り替えることにより、溶出液を流通させた陽イオン交換樹脂塔には再生用の鉱酸を流通させ、陽イオン交換樹脂を再生させることができるため、溶出液からの金属イオン除去を連続して安定的に行い得ることを見出し、本発明を完成させるに至った。
【００１４】
具体的に、本願第一発明は、
下水汚泥焼却灰又は製鋼スラグと酸とを反応させ、下水汚泥焼却灰又は製鋼スラグに含有されるリン成分を遊離リン酸として溶出させる溶出工程と、
溶出工程後の遊離リン酸を含有する溶出液を、４つのイオン交換部から構成される回転式陽イオン交換樹脂塔に流通させ、溶出液から金属イオンを除去するイオン交換工程と、
金属イオンを除去された溶出液から、有機溶媒を用いて遊離リン酸を抽出する抽出工程と、
有機溶媒を蒸発させ、遊離リン酸を回収する遊離リン酸回収工程と、
を有する下水汚泥焼却灰又は製鋼スラグからのリン酸回収方法であって、
前記イオン交換工程においては、回転式陽イオン交換樹脂塔の各イオン交換部について、
（Ａ）溶出工程後の遊離リン酸を含有する溶出液を流通させる工程、
（Ｂ）工程Ａ後、陽イオン交換樹脂を水によって洗浄する工程、
（Ｃ）再生用の酸を流通させて塔内に充填されている陽イオン交換樹脂から金属イオンを溶出させる工程、及び
（Ｄ）工程Ｃ後、陽イオン交換樹脂を水によって洗浄する工程、
を順に繰り返して行う、方法に関する。
【００１５】
また、本願第二発明は、
下水汚泥焼却灰又は製鋼スラグと酸とを反応させ、下水汚泥焼却灰又は製鋼スラグに含有されるリン成分を遊離リン酸として溶出させる溶出工程と、
溶出工程後の遊離リン酸を含有する溶出液を、直列に接続された複数の陽イオン交換樹脂塔に流通させ、溶出液から金属イオンを除去するイオン交換工程と、
金属イオンを除去された溶出液から、有機溶媒を用いて遊離リン酸を抽出する抽出工程と、
有機溶媒を蒸発させ、遊離リン酸を回収する遊離リン酸回収工程と、
を有する下水汚泥焼却灰又は製鋼スラグからのリン酸回収方法であって、
前記イオン交換工程においては、直列に接続された複数の陽イオン交換樹脂塔を複数組用意し、ある組の直列に接続された複数の陽イオン交換樹脂塔に、溶出工程後の遊離リン酸を含有する溶出液が流通している間、他の組の直列に接続された複数の陽イオン交換樹脂塔は再生用の鉱酸を流通させて、塔内に充填されている陽イオン交換樹脂から金属イオンを溶出させる、方法に関する。
【００１６】
下水汚泥焼却灰又は製鋼スラグと酸とを反応させると、下水汚泥焼却灰又は製鋼スラグに含有されるリン成分が遊離リン酸として溶出され、金属イオンも同時に溶出される。陽イオン交換樹脂を充填した陽イオン交換樹脂塔に溶出液を流通させれば、溶出液中の金属イオンが陽イオン交換樹脂に吸着され、金属イオンと遊離リン酸とを分離することが可能である。しかし、それだけでは、陽イオン交換樹脂塔のイオン交換容量がすぐに飽和してしまう。
【００１７】
そこで、本願第一発明では、陽イオン交換樹脂塔として、４つのイオン交換部から構成される回転式陽イオン交換樹脂塔を使用する。このような回転式陽イオン交換樹脂塔を使用することにより、溶出液からの金属イオン除去と、陽イオン交換樹脂の再生を平行して行うことが可能である。
【００１８】
一方、本願第二発明では、直列に接続された複数の陽イオン交換樹脂塔を複数組使用する。このような複数組の陽イオン交換樹脂塔を使用することによっても、溶出液からの金属イオン除去と、陽イオン交換樹脂の再生を平行して行うことが可能である。
【００１９】
前記酸は、リン酸、硫酸、塩酸、蓚酸又はクエン酸あることが好ましい。
【００２０】
前記有機溶媒は、一級又は二級の脂肪族アルコールであることが好ましい。
【００２１】
前記脂肪族アルコールは、メタノール又はエタノールであることが好ましい。
【００２２】
本発明で使用する有機溶媒は、遊離リン酸を溶解させやすく、蒸発させることによって溶解させた遊離リン酸を容易に分離できるものであることが理想的である。このような有機溶媒としては、一級又は二級の脂肪族アルコールが好ましく、特に、メタノール又はエタノールが好ましい。
【００２３】
さらに本願第三発明は、
下水汚泥焼却灰と酸とを反応させ、下水汚泥焼却灰に含有されるリン成分を遊離リン酸として溶出させる溶出工程と、
溶出工程後の遊離リン酸を含有する溶出液を、４つのイオン交換部から構成される回転式陽イオン交換樹脂塔に流通させ、溶出液から金属イオンを除去するイオン交換工程と、
金属イオンを除去された溶出液から、有機溶媒を用いて遊離リン酸を抽出する抽出工程と、
有機溶媒を蒸発させ、遊離リン酸を回収する遊離リン酸回収工程と、
を有する下水汚泥焼却灰からのリン酸回収方法であって、
前記イオン交換工程においては、回転式陽イオン交換樹脂塔の各イオン交換部について、
（Ａ）溶出工程後の遊離リン酸を含有する溶出液を流通させる工程、
（Ｂ）工程Ａ後、陽イオン交換樹脂を水によって洗浄する工程、
（Ｃ）再生用の酸を流通させて塔内に充填されている陽イオン交換樹脂から金属イオンを溶出させる工程、及び
（Ｄ）工程Ｃ後、陽イオン交換樹脂を水によって洗浄する工程、
を順に繰り返して行い、
前記工程（Ｃ）で陽イオン交換樹脂から溶出させた金属イオンのうち、鉄イオン又はアルミニウムイオンを回収し、下水汚泥の凝集剤として再利用する下水汚泥焼却灰からのリン酸回収方法に関する。
【００２４】
さらに本願第四発明は、
下水汚泥焼却灰と酸とを反応させ、下水汚泥焼却灰に含有されるリン成分を遊離リン酸として溶出させる溶出工程と、
溶出工程後の遊離リン酸を含有する溶出液を、直列に接続された複数の陽イオン交換樹脂塔に流通させ、溶出液から金属イオンを除去するイオン交換工程と、
金属イオンを除去された溶出液から、有機溶媒を用いて遊離リン酸を抽出する抽出工程と、
有機溶媒を蒸発させ、遊離リン酸を回収する遊離リン酸回収工程と、
を有する下水汚泥焼却灰又は製鋼スラグからのリン酸回収方法であって、
前記イオン交換工程においては、直列に接続された複数の陽イオン交換樹脂塔を複数組用意し、ある組の直列に接続された複数の陽イオン交換樹脂塔に、溶出工程後の遊離リン酸を含有する溶出液が流通している間、他の組の直列に接続された複数の陽イオン交換樹脂塔は再生用の鉱酸を流通させて、塔内に充填されている陽イオン交換樹脂から金属イオンを溶出させ、
陽イオン交換樹脂から溶出させた金属イオンのうち、鉄イオン又はアルミニウムイオンを回収し、下水汚泥の凝集剤として再利用する下水汚泥焼却灰からのリン酸回収方法に関する。
【００２５】
本願第三発明及び本願第四発明は、それぞれ本願第一発明及び本願第二発明の応用発明である。下水汚泥焼却汚泥には、下水汚泥処理施設において下水汚泥に添加された鉄又はアルミニウム系の凝集剤が残存している。このため、陽イオン交換樹脂塔に鉱酸を流通させることによって溶出された金属イオンには、鉄イオン又はアルミニウムイオンが含有されている。溶出された鉄イオン又はアルミニウムイオンを回収すれば、下水汚泥処理施設において下水汚泥凝集剤として再利用し得る。
【発明の効果】
【００２６】
本願第一発明及び本願第二発明の下水汚泥焼却灰又は製鋼スラグからのリン回収方法は、鉱酸及び陽イオン交換樹脂を用いてリン成分をリン酸塩として回収する従来技術とは異なり、金属を高濃度に含有する固形物から、リン成分を遊離リン酸として回収することが可能である。さらに、本願第三発明及び本願第四発明の下水汚泥焼却灰からのリン回収方法は、遊離リン酸以外に、下水汚泥凝集剤も回収し、再利用することが可能である。
【図面の簡単な説明】
【００２７】
【図１】実施形態１において使用される回転式陽イオン交換樹脂塔の一例を示す。(a)は上面図、(b)は側面図である。
【図２】図1(a)に示される状態から時計方向に90度回転させた状態を示す。
【図３】図２に示される状態から時計方向に90度回転させた状態を示す。
【図４】図３に示される状態から時計方向に90度回転させた状態を示す。
【図５】実施形態２において使用される多段式の陽イオン交換樹脂塔の一例を示す。
【発明を実施するための形態】
【００２８】
以下、本発明の実施の形態について、適宜図面を参照しながら説明する。本発明は、以下の記載に限定されない。
【００２９】
＜実施形態１＞
製鋼スラグは、まず、ジョークラッシャー又はボールミルのような機械によって、最大粒子径が10〜100μm程度の大きさに粉砕される。一方、下水汚泥焼却灰の場合には、通常、粒子径が10μm〜200μm（平均粒子径は約50μm）程度であるため、粉砕は不要である。以下、製鋼スラグから遊離リン酸を回収する場合について説明するが、下水汚泥焼却灰から遊離リン酸を回収する場合も、基本的な手順は同じである。
【００３０】
（溶出工程）
次に、粉砕された製鋼スラグに酸を加えて混合する。このとき、酸の混合は、混合状態におけるpHが1〜2となるように調整されることが好ましい。酸としては、リン酸、硫酸、塩酸、蓚酸又はクエン酸が好ましい。
【００３１】
粉砕された製鋼スラグと強酸である酸とを反応させることにより、製鋼スラグに含有されるリン酸塩が溶解し、弱酸であるリン酸（遊離リン酸）として溶出する。この溶出液（鉱酸）は、製鋼スラグと固液分離によって分離され、一定量貯留された後、イオン交換工程へと供される。
【００３２】
（イオン交換工程）
図１は、実施形態１において使用される回転式陽イオン交換樹脂塔の一例を示す。図１(a)は上面図であり、図１(b)は側面図である。溶出液は、必要に応じて懸濁物質をフイルターによって除去された後、図１に示される回転式陽イオン交換樹脂塔１へと供給される。
【００３３】
回転式陽イオン交換樹脂塔１は、４つの独立したイオン交換部２ａ〜２ｄを備えており、各イオン交換部には陽イオン交換樹脂が充填されている。ここでは、イオン交換部２ａに遊離リン酸を含有する溶出液が流通しており、イオン交換部２ｃに再生用の鉱酸が供給されている。溶出液は、経路３から回転式陽イオン交換樹脂塔１に供給され、イオン交換部２ａ上部に位置する散布管４に設けられたノズル４ａ〜４ｃから散布される。溶出液は、イオン交換部２ａ内の陽イオン交換樹脂と接触し、金属イオンが除去された後、イオン交換部２ａの下部に貯まる。1回の接触では金属イオンの除去が不十分な場合、この溶出液５を、ポンプＰ１及び経路５ａによって再度散布管４に設けられたノズル４ａ〜４ｃへと供給し、イオン交換部２ａ内を循環させる。
【００３４】
このとき、イオン交換部２ａに対向する位置にあるイオン交換部２ｃは、溶出液を流出させ、水によって洗浄済みの状態である。イオン交換部２ｃへは、経路７から陽イオン交換樹脂の再生用の鉱酸が供給され、イオン交換部２ｃ上部に位置する散布管８に設けられたノズル８ａ〜８ｃから散布される。再生用の鉱酸は、イオン交換部２ｃ内の陽イオン交換樹脂と接触し、金属イオンを溶出させた後、イオン交換部２ｃの下部に貯まる。1回の接触でイオン交換樹脂の再生が不十分な場合は、この再生用の鉱酸９を、ポンプＰ２及び経路５ｂによって再度散布管８に設けられたノズル８ａ〜８ｃへと供給し、イオン交換部２ｃ内を循環させる。
【００３５】
一定期間、溶出液５を循環させると、イオン交換部２ａ内の陽イオン交換樹脂のイオン交換容量が飽和状態となり、金属イオンを吸着することができなくなる。また、一定期間、再生用の鉱酸９を循環させると、イオン交換部２ｃ内の陽イオン交換樹脂のイオン交換容量が回復する。そのため、一定期間経過後、回転式陽イオン交換樹脂塔を時計方向に90度回転させ、図２に示される状態とする。
【００３６】
図２においては、イオン交換部２ａ及び２ｃは、散水管１０の下部に位置する。散水管１０には、ノズル（図示せず）が設けられており、イオン交換部２ａ及び２ｃの上部から洗浄水が散布される。その結果、イオン交換部２ａ内の陽イオン交換樹脂が洗浄され、付着している溶出液が除去される。同様に、イオン交換部２ｃ内の再生用の陽イオン交換樹脂が洗浄され、付着している再生用の鉱酸が除去される。
【００３７】
このとき、イオン交換部２ｂでは、回転前のイオン交換部２ａと同じ操作が行われる。同様に、イオン交換部２ｄでは、回転前のイオン交換部２ｃと同じ操作が行われる。一定期間経過後、回転式陽イオン交換樹脂塔を時計方向に90度回転させ、図３に示される状態とする。
【００３８】
図３においては、イオン交換部２ａは散布管８の下部に位置し、イオン交換部２ｃは散布管４の下部に位置する。このとき、イオン交換部２ｃでは、最初の回転前のイオン交換部２ａと同じ操作が行われる。同様に、イオン交換部２ａでは、最初の回転前のイオン交換部２ｃと同じ操作が行われる。イオン交換部２ｂ及び２ｄでは、陽イオン交換樹脂が洗浄水によって洗浄される。一定期間経過後、回転式陽イオン交換樹脂塔を時計方向に90度回転させ、図４に示される状態とする。
【００３９】
図４においては、イオン交換部２ａ及び２ｃは、散水管１０の下部に位置し、陽イオン交換樹脂が洗浄水によって洗浄される。イオン交換部２ｄでは、最初の回転前のイオン交換部２ａと同じ操作が行われる。同様に、イオン交換部２ｂでは、回転前のイオン交換部２ｃと同じ操作が行われる。一定期間経過後、回転式陽イオン交換樹脂塔を時計方向に90度回転させ、図１(a)に示される状態に戻す。以下、この操作が繰り返される。
【００４０】
このように、実施形態１においては、回転式陽イオン交換樹脂塔１を一定期間毎に回転させることにより、イオン交換部２ａ〜２ｄが、吸着工程（Ａ）→洗浄工程（Ｂ）→脱離工程（Ｃ）→洗浄工程（Ｄ）を順次繰り返す。このような操作を行うことによって、溶出液を新鮮な陽イオン交換樹脂に流通させ、溶出液から効率よく連続して金属イオンを除去することが可能となる。
【００４１】
再生用の鉱酸は、溶出工程で使用される鉱酸と同じであってもよく、異なっていてもよい。再生用の鉱酸としては、塩酸又は硫酸が好ましい。
【００４２】
脱離工程（Ｃ）において、陽イオン交換樹脂から再生用の鉱酸へと金属イオンが溶出するが、再生用の鉱酸として塩酸を用いた場合には塩化アルミニウム又は塩化鉄、硫酸を用いた場合には硫酸アルミニウム又は硫酸鉄が多く含有される再生排水が得られる。これら鉄イオン又はアルミニウムイオンを含有する金属塩は、製鉄所の廃水処理施設の凝集沈殿操作における凝集剤、又は凝集沈殿操作によって得られる沈殿物の脱水操作における凝集助剤として利用ことが可能である。再生用の鉱酸として塩酸を用いた場合、製鋼スラグからは塩化カルシウムも回収されるが、これも製鉄所の廃水処理施設の凝集沈殿操作における凝集剤、又は凝集沈殿操作によって得られる沈殿物の脱水操作における凝集助剤として利用ことが可能である。
【００４３】
（抽出工程）
次に、イオン交換工程後の溶出液と有機溶媒とを混合することにより、遊離リン酸を有機溶媒へと溶解させて抽出する。有機溶媒として好ましい具体例は、メタノール、エタノール又は1-ブタノールのような一級アルコールである。なお、後述する回収工程で蒸発分離（減圧蒸発を含む）を行う際のエネルギーを低くする観点から、蒸発させる際の熱量の小さい有機溶媒であることが好ましい。このため、一級アルコールの中でも、メタノール又はエタノールが最も実用的である。
【００４４】
本発明では、水ではなく有機溶媒を用いて遊離リン酸を溶解させるため、遊離リン酸がリン酸塩となりにくい。また、鉱酸として硫酸を使用する場合、硫酸と有機溶媒とを混合した際に発生する水和熱も小さく、安全性が高い。遊離リン酸を充分に有機溶媒へ溶解させるためには、撹拌操作を行うことが好ましい。
【００４５】
有機溶媒に遊離リン酸を溶解させた後、ろ過操作又は沈殿操作によって固液分離し、固形分は脱リンスラグとして回収される。遊離リン酸を溶解させた有機溶媒は、回収工程に付される。
【００４６】
（回収工程）
次に、遊離リン酸を溶解させた有機溶媒から、有機溶媒だけを蒸発させる。有機溶媒の蒸発は、蒸留装置を用いて蒸留することによって行い得るが、減圧蒸留としてもよい。蒸発させた有機溶媒は、凝縮させることによって回収され、再利用される。有機溶媒が蒸発することにより、遊離リン酸だけを回収することができる。回収された遊離リン酸は、必要に応じて公知の手段によって精製することが可能である。
【００４７】
本発明では、有機溶媒を使用して遊離リン酸の抽出を行うため、水を用いて遊離リン酸の抽出を行う場合と比較すると、溶媒蒸発に要するエネルギーが少ない。また、有機溶媒中では、水中と異なり遊離リン酸は電離しないため、リン酸塩が形成されにくく、純度の高い遊離リン酸を得ることが可能である。
【００４８】
＜実施形態２＞
本発明の実施形態１は、イオン交換工程において使用する陽イオン交換樹脂塔の構成が異なるだけであるため、その相違点についてのみ説明する。なお、ここでは、下水汚泥焼却灰から遊離リン酸を回収する場合について説明するが、製鋼スラグから遊離リン酸を回収する場合も同様である。
【００４９】
図５は、実施形態２において使用される多段式の陽イオン交換樹脂塔を示す。鉱酸と下水汚泥焼却灰は、撹拌槽１１へ供給され、撹拌装置１２によって撹拌され、溶出工程が行われる。溶出液と下水汚泥焼却灰は、適宜固液分離され、溶出液のみ経路１３から経路１４ａを経て陽イオン交換樹脂塔１５ａへと供給される。陽イオン交換樹脂塔１５ａ（後述する１５ｂ、１９ａ及び１９ｂについても同様）には、陽イオン交換樹脂が充填されている。経路１３から経路１４ｂへは、溶出液は供給されていない。
【００５０】
溶出液を陽イオン交換樹脂塔１５ａに流通させることにより、溶出液から金属イオンを除去される。陽イオン交換樹脂塔１５ａを流通した溶出液は、経路１６ａから経路１７及び経路１８ａを経て、陽イオン交換樹脂塔１９ａへと供給される。経路１７から経路１８ｂへは、溶出液は供給されていない。陽イオン交換樹脂塔１９ａを流通した溶出液は、経路２０ａ及び経路２１を経て取り出され、回収工程へと供される。
【００５１】
一定期間、イオン交換工程を継続すると、陽イオン交換樹脂塔１５ａ及び陽イオン交換樹脂塔１９ａ内の陽イオン交換樹脂のイオン交換容量が飽和状態となり、金属イオンを吸着することができなくなる。このため、一定期間経過後、経路１４ａを閉じて経路１４ｂを開き、経路１３及び経路１４ｂを経て溶出液を陽イオン交換樹脂塔１５ｂへと供給する。また、陽イオン交換樹脂塔１５ｂを流通した溶出液は、経路１６ｂから経路１７及び経路１８ｂを経て、陽イオン交換樹脂塔１９ｂへと供給される。このとき、経路１７から経路１８ａへは、溶出液は供給されていない。陽イオン交換樹脂塔１９ｂを流通した溶出液は、経路２０ｂ及び経路２１を経て取り出され、回収工程へと供される。
【００５２】
一方、陽イオン交換樹脂塔１５ａ及び１９ａには、経路２２から経路２３ａ及び２３ｃを経て、陽イオン交換樹脂再生用の鉱酸が供給される。このとき、経路２３ｂ及び経路２３ｄは閉じられている。再生用の鉱酸を流通させることにより、陽イオン交換樹脂塔１５ａ及び１９ａに充填されている陽イオン交換樹脂から金属イオンが脱離し、陽イオン交換樹脂が再生される。金属イオンを溶解した鉱酸は、経路２４ａ及び経路２４ｃから経路２５へと排出される。なお、実施形態１と同様、再生用の鉱酸を供給する前に、洗浄水を供給する。
【００５３】
陽イオン交換樹脂塔１５ａ及び１９ａの再生が終了すれば、経路２２から経路２３ａ及び２３ｃを経て、洗浄水を供給する。その後、陽イオン交換樹脂塔１５ｂ及び１９ｂに充填されている陽イオン交換樹脂のイオン交換容量が飽和状態となれば、経路１４ｂ及び経路１９ｂを閉じ、経路１４ａ及び経路１９ａを開き、陽イオン交換樹脂塔１５ａ及び１９ａへと溶出液を供給する。
【００５４】
そして、陽イオン交換樹脂塔１５ｂ及び１９ｂには、経路２２から経路２３ｂ及び２３ｄを経て、陽イオン交換樹脂再生用の鉱酸が供給される。このとき、経路２３ａ及び経路２３ｃは閉じられている。再生用の鉱酸を流通させることにより、陽イオン交換樹脂塔１５ｂ及び１９ｂに充填されている陽イオン交換樹脂から金属イオンが脱離し、陽イオン交換樹脂が再生される。金属イオンを溶解した鉱酸は、経路２４ａ及び経路２４ｃから経路２５へと排出される。再生用の鉱酸を供給する前に、洗浄水を供給する。
【００５５】
陽イオン交換樹脂塔１９ａのイオン交換容量は、陽イオン交換樹脂塔１５ａと同じであってもよく、小さくてもよい。同様に、陽イオン交換樹脂塔１９ｂのイオン交換容量は、陽イオン交換樹脂塔１５ｂと同じであってもよく、小さくてもよい。
【００５６】
本実施形態では、陽イオン交換樹脂塔１５ａ及び１９ａを同時に使用及び再生し、陽イオン交換樹脂塔１５ｂ及び１９ｂを同時に使用及び再生した、溶出液を一次処理する陽イオン交換樹脂塔１５ａ及び１５ｂは、これらを流通した溶出液を二次処理する陽イオン交換樹脂塔１５ｂ及び１９ｂよりも、イオン交換樹脂のイオン交換容量が減少しやすい。このため、例えば、一次側（上流側）の陽イオン交換樹脂塔１５ａを１５ｂに切り替え、二次側（下流側）は陽イオン交換樹脂塔１９ａの使用を継続し、再生用の鉱酸による陽イオン交換樹脂の再生処理のタイミングを一次側と二次側で変えてもよい。すなわち、一次側の陽イオン交換樹脂塔１５ａ及び１９ａの再生処理回数を、二次側の陽イオン交換樹脂塔１５ｂ及び１９ｂの再生処理回数よりも増やしてもよい。
【００５７】
＜実施形態３＞
通常、下水汚泥焼却施設は下水処理施設に隣接して設けられるため、本実施形態では、下水焼却施設で得られる焼却灰からリンを回収した際に、副産物として得られる鉄塩又はアルミニウム塩を下水処理施設で再利用する場合について説明する。
【００５８】
下水処理場では活性汚泥法によって原水が処理される。具体的には、原水は最初沈殿池へ導かれ、初沈汚泥が分離される。初沈汚泥分離後の上澄水は、好気条件で活性汚泥法により生物的処理が行われる。生物的処理水は、必要に応じて凝集剤が添加された後、最終沈殿池へ送られる。そこで、汚泥（余剰汚泥）が分離され、上澄水はそのまま、又は必要な処理が施された後、放流される。最終沈殿地で分離された汚泥の一部は、活性汚泥処理槽へ返送される。残りの汚泥は、余剰汚泥として、単独又は初沈汚泥と共に濃縮処理及び脱水処理が施された後、脱水ケーキとして搬出され、焼却施設へと送られる。
【００５９】
なお、濃縮処理としては、例えば、ベルト濃縮機を用いた濃縮処理が挙げられる。脱水処理としては、例えば、フィルタープレスを用いた脱水処理が挙げられる。
【００６０】
このとき、生物的処理水に対して必要に応じて凝集剤が添加されるだけでなく、余剰汚泥の濃縮処理又は脱水処理においても、脱水性を高めるために、余剰汚泥に凝集剤が添加される。ここで、これらの処理の際に添加される凝集剤としては、鉄系又はアルミニウム系の凝集剤を利用することが好ましい。鉄系又はアルミニウム系の凝集剤を利用することで、遊離リン酸回収工程で得られる副産物（再生排液）から、鉄又はアルミニウムを含む塩を回収することができ、これらの塩を凝集剤として再利用できるためである。
【００６１】
下水処理場から搬出された下水汚泥は焼却処理され、焼却灰が得られる。この下水汚泥焼却灰から、上記実施形態１又は実施形態２に記載された方法によって遊離リン酸を回収する。ここで、イオン交換樹脂を再生する際に、鉱酸をイオン交換樹脂に流通させることにより、イオン交換樹脂に吸着されていた金属イオンが脱離する。再生廃液中へと溶出した金属イオンは、金属塩として回収することが可能である。
【００６２】
金属塩（例えば、硫酸鉄）が含有される再生排液は、金属塩の濃度が低いことがあるため、再生廃液をそのまま凝集剤として再利用することは効率的ではない。そのため、再生排液を凝集剤として再利用する場合、濃縮処理した後に凝集剤として再利用することが好ましい。
【００６３】
濃縮処理としては、例えば、汚泥焼却の際に発生する熱を利用して、水分を蒸発させることによって再生廃液を濃縮する、蒸発濃縮を採用することができる。
【００６４】
濃縮された再生廃液を、上述した隣接する下水処理設備に搬出すれば、凝集剤として再利用することができる。なお、再利用するにあたり、必要に応じて不要な金属塩を抽出したり、ｐＨ調整のために別途酸又はアルカリを添加したりしてもよい。
【００６５】
このように、下水焼却灰からリンを回収する際に得られる金属塩を、下水処理場における凝集剤として利用することによって、系外から持ち込まれる凝集剤の添加量を低減することが可能となる。
【産業上の利用可能性】
【００６６】
本発明の下水汚泥焼却灰又は製鋼スラグからのリン酸回収方法は、下水処理分野、製鉄分野又は化学工業分野において、付加価値の高い遊離リン酸を回収する方法として有用である。
【符号の説明】
【００６７】
１：回転式陽イオン交換樹脂塔
２ａ〜２ｄ：イオン交換部
３，６：経路
４：散布管
４ａ〜４ｃ：ノズル
５：溶出液
６ａ，６ｂ：経路
７：経路
８：散布管
８ａ〜８ｃ：ノズル
９：再生用の鉱酸
１０：散水管
１１：撹拌槽
１２：撹拌装置
１３：経路
１４ａ，１４ｂ：経路
１５ａ，１５ｂ：陽イオン交換樹脂塔（一次側）
１６ａ，１６ｂ：経路
１７：経路
１８ａ，１８ｂ：経路
１９ａ，１９ｂ：陽イオン交換樹脂塔（二次側）
２０ａ，２０ｂ：経路
２１，２２：経路
２３ａ〜２３ｄ：経路
２４ａ〜２４ｄ：経路
２５：経路
【図１】
2014133196.tif 000003
【図２】
2014133196.tif 000004
【図３】
2014133196.tif 000005
【図４】
2014133196.tif 000006
【図５】
2014133196.tif 000007